СПОСОБ ПОЛУЧЕНИЯ ВСПЕНЕННОГО ШЛАКА НА РАСПЛАВЕ НЕРЖАВЕЮЩЕГО МЕТАЛЛА В КОНВЕРТЕРЕ

1. Способ получения вспененного шлака на расплаве нержавеющей стали в AOD (аргоно-кислородное обезуглероживание)- или MRP (процесс металлургического рафинирования)-конвертере, и, соответственно, процессе CONARC SSt для нержавеющей стали, путем добавления вспенивающего материала, причем предварительно заданная смесь (5) из оксида металла, носителя железа, углерода и связующего материала в форме гранул или, соответственно, брикетов (4) вносится в конвертер, и под слоем (2) шлака вследствие высокой температуры окружающей среды реагирует с химическим восстановлением,
отличающийся тем, что
газообразный монооксид углерода, образующийся в процессе восстановления оксида металла углеродом внутри гранул или, соответственно, брикетов (4), своими газовыми пузырьками (7) вызывает вспенивание шлака,
причем добавление вспенивающего материала при специальном регулировании на значения между 2-30 кг гранул или, соответственно, брикетов (4) на тонну расплавленного металла (1) в минуту выполняют так, чтобы получалась определенная высота слоя вспененного шлака, и она поддерживалась в течение заранее определенного времени,
2
причем распределение добавляемого вспенивающего материала производится послойно и с охватом площади при определенной поверхностной плотности, которая для оптимального эффекта вспенивания составляет между 1-5 кг/м/мин.
2. Способ по п.1, отличающийся тем, что для достижения необходимой для целевого вспенивания шлака определенной вязкости шлака проводят соответствующее управление шлаком.
3. Способ по п.1 или 2, отличающийся тем, что в определенной смеси (5) гранул или, соответственно, брикетов в качестве оксида металла или, соответственно, носителя железа используют имеющиеся остаточные материалы, например, такие как пылевидные отходы из электропечи и конвертера, шлаки, а также другие повторно используемые остаточные материалы сталеплавильного производства.